(57)【特許請求の範囲】
【請求項１】
ガラス転移点が３〜１５℃であるアクリル樹脂であって、アミノ基を含有する（メタ）アクリレートおよび炭素数が４〜６のヒドロキシアルキル基を含有する（メタ）アクリレートを含む第１モノマー成分が重合して成るアクリル樹脂と、
無機微粒子と、
水溶性有機溶剤と、
無機微粒子を分散させる分散剤であって、アミノ基を含有する（メタ）アクリレートおよび炭素数が１〜３のヒドロキシアルキル基を含有する（メタ）アクリレートを含む第２モノマー成分が重合して成る分散剤と、
を含むことを特徴とする電着塗料組成物。
【請求項２】
第１モノマー成分に含まれる、アミノ基を含有する（メタ）アクリレートは、ジメチルアミノエチルメタクリレートであり、
第１モノマー成分に含まれる、炭素数が４〜６のヒドロキシアルキル基を含有する（メタ）アクリレートは、４−ヒドロキシブチルアクリレートであることを特徴とする請求項１記載の電着塗料組成物。
【請求項３】
無機微粒子は、ヒュームドシリカであることを特徴とする請求項１または２記載の電着塗料組成物。
【請求項４】
第２モノマー成分に含まれる、アミノ基を含有する（メタ）アクリレートは、ジメチルアミノエチルメタクリレートであり、
第２モノマー成分に含まれる、炭素数が１〜３のヒドロキシアルキル基を含有する（メタ）アクリレートは、２−ヒドロキシエチルメタクリレートおよび２−ヒドロキシエチルアクリレートであり、
第２モノマー成分全体に対するジメチルアミノエチルメタクリレートの含有量が１〜１０質量％であり、
第２モノマー成分全体に対する２−ヒドロキシエチルメタクリレートおよび２−ヒドロキシエチルアクリレートの含有量の和が４０〜６０質量％であることを特徴とする請求項１〜３のいずれか１つに記載の電着塗料組成物。
【請求項５】
光硬化剤と、重合開始剤と、をさらに含むことを特徴とする請求項１〜４のいずれか１つに記載の電着塗料組成物。
【請求項６】
請求項１〜５のいずれか１つに記載の電着塗料組成物と、
中和剤と、
水性溶媒と、を含むことを特徴とする水性電着塗料。
【発明の詳細な説明】
【技術分野】
【０００１】
本発明は、紫外線照射によって硬化する電着塗料組成物および水性電着塗料に関する。
【背景技術】
【０００２】
従来から、携帯型パーソナルコンピュータ、モバイル機器、携帯電話器、ビデオカメラ、電子手帳、デジタルカメラなどの電子機器、眼鏡フレーム、ドアノブなどの建材や、自動車部品、アミューズメント機器に至るまで金属製または合成樹脂製の基材が多用される。そして、基材の少なくとも外周面には、防食性、意匠性などを向上させ、製品寿命を延長させるために表面改質が施される。表面改質としては、たとえば、陽極酸化、染色、めっき、塗装などが挙げられる。たとえば、外表面にめっき被膜が形成される基材は、防食性、耐食性、質感をも含めた意匠性、表面平滑性などに優れ、高い商品価値を有する。
【０００３】
さらに、めっき被膜自体の防食性、耐食性、意匠性を向上させるために、めっき被膜の表面に保護用の塗装を施すことが多い。塗装を施す場合は、めっき被膜によって付与された意匠性などを損なわないように、透明な被膜を塗装によって形成することが要求される。
【０００４】
このような塗装には、たとえば、電着塗装法が利用される。電着塗装によれば、電荷を付与した被膜形成成分を含む塗料浴中に、表面にめっき被膜を形成した樹脂製の基材を浸漬させ、浴内において通電し、基材のめっき被膜表面に被膜成形成分を析出させ、焼付け処理を施して保護用の塗装被膜を形成する。電着塗装法によって形成される被膜は、膜厚が均一で、高い透明性を有し、めっき被膜との密着性に優れる樹脂被膜である。また、電着塗装法には、基材の形状、基材表面の凹凸などに左右されず均一な膜厚に塗装でき、定量的に膜厚を管理でき、塗料損失が少なく、限外ろ過により塗料を容易に回収ができるという利点がある。さらに火災の心配がなく衛生的である。
【０００５】
電着塗装の被膜形成成分には、表面硬度、機械的強度などを考慮して熱硬化性樹脂が用いられるけれども、熱硬化性樹脂は１００℃以上の高い温度で硬化させるのが一般的である。このような高温での硬化は、基材に用いられる樹脂の特性を変化させてしまったり、基材の変形などを生じさせるおそれがあり、さらに工程管理を複雑化し、作業者の安全性の面からも好ましくない。
【０００６】
このため、特許文献１に記載されているように、加熱ではなくて紫外線照射によって被膜形成成分を硬化させる紫外線硬化型の電着塗装法（ＵＶ電着塗装法）が開発されている。ＵＶ電着塗装法においても、種々の改良が要求され、特に、ＵＶ電着塗装法によって形成される被膜は充分な耐摩耗性を有しないという点が重要な解決課題になる。
【０００７】
被膜の耐摩耗性を向上させることを目的として、特許文献２記載の電着塗料は、シリカ粒子やニッケルなどの金属粒子をフィラーとして分散させている。フィラーの分散性を上げるために、シランカップリング剤によってフィラー表面を修飾している。
【先行技術文献】
【特許文献】
【０００８】
【特許文献１】特開２０１０−４７６９２号公報
【特許文献２】特開平６−３４６２９３号公報
【発明の概要】
【発明が解決しようとする課題】
【０００９】
特許文献２記載のように、シランカップリング剤によって表面修飾されたフィラーを含有させることによって、形成された被膜の耐摩耗性を向上させることは可能であるが、分散性が不十分であるために塗料を保管している間にフィラーが沈降してしまう。
【００１０】
沈降したフィラーを再分散させることは困難であり、そのまま電着塗装を施した場合、透明な被膜を形成することができない。
【００１１】
また、フィラーの含有により、被膜が脆くなり密着性の低下も生じる。
【００１２】
本発明の目的は、耐摩耗性および密着性を向上させるとともに、十分な透明性を有する被膜を形成することができる電着塗料組成物および水性電着塗料を提供することである。
【課題を解決するための手段】
【００１３】
本発明は、ガラス転移点が３〜１５℃であるアクリル樹脂であって、アミノ基を含有する（メタ）アクリレートおよび炭素数が４〜６のヒドロキシアルキル基を含有する（メタ）アクリレートを含む第１モノマー成分が重合して成るアクリル樹脂と、
無機微粒子と、
水溶性有機溶剤と、
無機微粒子を分散させる分散剤であって、アミノ基を含有する（メタ）アクリレートおよび炭素数が１〜３のヒドロキシアルキル基を含有する（メタ）アクリレートを含む第２モノマー成分が重合して成る分散剤と、
を含むことを特徴とする電着塗料組成物である。
【００１４】
また本発明は、第１モノマー成分に含まれる、アミノ基を含有する（メタ）アクリレートは、ジメチルアミノエチルメタクリレートであり、
第１モノマー成分に含まれる、炭素数が４〜６のヒドロキシアルキル基を含有する（メタ）アクリレートは、４−ヒドロキシブチルアクリレートであることを特徴とする。
【００１５】
また本発明は、無機微粒子は、ヒュームドシリカであることを特徴とする。
【００１６】
また本発明は、第２モノマー成分に含まれる、アミノ基を含有する（メタ）アクリレートは、ジメチルアミノエチルメタクリレートであり、
第２モノマー成分に含まれる、炭素数が１〜３のヒドロキシアルキル基を含有する（メタ）アクリレートは、２−ヒドロキシエチルメタクリレートおよび２−ヒドロキシエチルアクリレートであり、
第２モノマー成分全体に対するジメチルアミノエチルメタクリレートの含有量が１〜１０質量％であり、
第２モノマー成分全体に対する２−ヒドロキシエチルメタクリレートおよび２−ヒドロキシエチルアクリレートの含有量の和が４０〜６０質量％であることを特徴とする。
【００１７】
また本発明は、光硬化剤と、重合開始剤と、をさらに含むことを特徴とする。
【００１８】
また本発明は、上記の電着塗料組成物と、
中和剤と、
水性溶媒と、を含むことを特徴とする水性電着塗料である。
【発明の効果】
【００１９】
本発明によれば、主剤であるアクリル樹脂と、無機微粒子と、水溶性有機溶剤と、分散剤とを含む。電着塗料組成物の主剤となるアクリル樹脂が、アミノ基を含有する（メタ）アクリレートおよび炭素数が４〜６のヒドロキシアルキル基を含有する（メタ）アクリレートを含む第１モノマー成分が重合して成り、ガラス転移点が３〜１５℃である。また、無機微粒子を分散させるための分散剤が、アミノ基を含有する（メタ）アクリレートおよび炭素数が１〜３のヒドロキシアルキル基を含有する（メタ）アクリレートを含む第２モノマー成分が重合して成るアクリル樹脂である。
【００２０】
上記のような主剤を用いることで、被膜の密着性が向上し、無機微粒子を被膜中に分散させることにより十分な耐摩耗性が得られる。また、主剤と同種のアクリル樹脂の分散剤を用いているので、電着塗料組成物中における無機微粒子の分散性が向上し、十分な透明性を有する被膜を形成することができる。
【００２１】
また本発明によれば、第１モノマー成分に含まれる、アミノ基を含有する（メタ）アクリレートとして、ジメチルアミノエチルメタクリレートを用い、第１モノマー成分に含まれる、炭素数が４〜６のヒドロキシアルキル基を含有する（メタ）アクリレートとして、４−ヒドロキシブチルアクリレートを用いることが好ましい。
【００２２】
また本発明によれば、無機微粒子として、ヒュームドシリカを用いることが好ましい。
【００２３】
また本発明によれば、第２モノマー成分に含まれる、アミノ基を含有する（メタ）アクリレートとして、ジメチルアミノエチルメタクリレートを用い、第２モノマー成分に含まれる、炭素数が１〜３のヒドロキシアルキル基を含有する（メタ）アクリレートとして、２−ヒドロキシエチルメタクリレートおよび２−ヒドロキシエチルアクリレートを用いることが好ましい。
【００２４】
第２モノマー成分全体に対するジメチルアミノエチルメタクリレートの含有量が１〜１０質量％であることにより、被膜の外観を向上させることができる。第２モノマー成分全体に対する２−ヒドロキシエチルメタクリレートおよび２−ヒドロキシエチルアクリレートの含有量の和が４０〜６０質量％であることにより、無機微粒子の分散性をさらに向上させることができる。
【００２５】
また本発明によれば、光硬化剤と、重合開始剤と、をさらに含むことが好ましい。
【００２６】
また本発明によれば、上記の電着塗料組成物と、中和剤と、水性溶媒と、を含むことにより、耐摩耗性および密着性が向上し、十分な透明性を有する被膜を形成することができる水性電着塗料を提供することができる。
【発明を実施するための形態】
【００２７】
＜電着塗料組成物＞
本発明の電着塗料組成物は、主剤であるアクリル樹脂と、無機微粒子と、水溶性有機溶剤と、分散剤とを含む。主剤であるアクリル樹脂は、アミノ基を含有する（メタ）アクリレートおよび炭素数が４〜６のヒドロキシアルキル基を含有する（メタ）アクリレートを含む第１モノマー成分が重合して成り、ガラス転移点が３〜１５℃である。分散剤は、アミノ基を含有する（メタ）アクリレートおよび炭素数が１〜３のヒドロキシアルキル基を含有する（メタ）アクリレートを含む第２モノマー成分が重合して成り、無機微粒子を水溶性有機溶剤中に分散させるためのものである。
【００２８】
上記のような主剤を用いることで、被膜の密着性が向上する。その一方で耐摩耗性は低下するが、無機微粒子を被膜中に分散させることにより十分な耐摩耗性が得られる。無機微粒子を分散させるために、本発明では、従来のようなシランカップリング剤を用いるのではなく、主剤と同種のアクリル樹脂ベースの分散剤を用いている。これにより、電着塗料組成物中における無機微粒子の分散性が向上し、十分な透明性を有する被膜を形成することができる。
【００２９】
なお、電着塗料組成物は、いわゆるワニスの状態であり、後述するように、電着塗料組成物を、中和剤を含む水性媒体中に分散させることで水性電着塗料が得られる。
【００３０】
以下では、本発明の電着塗料組成物の各成分について説明する。
（Ａ）主剤であるアクリル樹脂
主剤であるアクリル樹脂は、（ａ１）アミノ基を含有する（メタ）アクリレート、（ａ２）炭素数が４〜６のヒドロキシアルキル基を含有する（メタ）アクリレートおよび（ａ３）その他のモノマーを含む第１モノマー成分を重合して得られる。
【００３１】
（ａ１）アミノ基を含有する（メタ）アクリレート
アミノ基を含有する（メタ）アクリレートとしては、公知のものを使用することができ、たとえば、ジメチルアミノエチル（メタ）アクリレート、ジエチルアミノエチル（メタ）アクリレートなどの分子内にアミノ基を有する化合物が挙げられる。これらの中でもジメチルアミノエチル（メタ）アクリレートが好ましい。アミノ基を含有する（メタ）アクリレートは１種を単独で使用でき、または２種以上を併用できる。
【００３２】
（ａ２）炭素数が４〜６のヒドロキシアルキル基を含有する（メタ）アクリレート
炭素数が４〜６のヒドロキシアルキル基を含有する（メタ）アクリレートとしては、公知のものを使用することができ、たとえば、２−ヒドロキシブチル（メタ）アクリレート、４−ヒドロキシブチル（メタ）アクリレート、６−ヒドロキシヘキシル（メタ）アクリレートなどの分子内にヒドロキシアルキル基を有する化合物が挙げられる。これらの中でも４−ヒドロキシブチル（メタ）アクリレートが好ましい。炭素数が４〜６のヒドロキシアルキル基を含有する（メタ）アクリレートは１種を単独で使用でき、または２種以上を併用できる。
【００３３】
（ａ３）その他のモノマー
その他のモノマーとしては、炭素数が１〜３のヒドロキシアルキル基を含有する（メタ）アクリレート、アルキル基を含有する（メタ）アクリレート、シクロアルキル（メタ）アクリレート、アラルキル（メタ）アクリレート、芳香族ビニルモノマーなど公知のモノマーを用いることができる。
【００３４】
炭素数が１〜３のヒドロキシアルキル基を含有する（メタ）アクリレートとしては、たとえば、２−ヒドロキシエチル（メタ）アクリレート、２−ヒドロキシプロピル（メタ）アクリレート、２−ヒドロキシ−３−フェノキシプロピル（メタ）アクリレート、３−ヒドロキシプロピル（メタ）アクリレートなどの化合物が挙げられる。
【００３５】
アルキル基を含有する（メタ）アクリレートとしては、たとえば、メチル（メタ）アクリレート、エチル（メタ）アクリレート、プロピル（メタ）アクリレート、ｎ−ブチル（メタ）アクリレート、イソブチル（メタ）アクリレート、ヘキシル（メタ）アクリレート、２−エチルヘキシル（メタ）アクリレート、ラウリル（メタ）アクリレート、ベヘニル（メタ）アクリレートなどの炭素数１〜３０のアルキル基を有する化合物が挙げられる。
【００３６】
シクロアルキル（メタ）アクリレートとしては、たとえば、シクロペンチル（メタ）アクリレート、シクロヘキシル（メタ）アクリレートなどの化合物が挙げられる。
【００３７】
アラルキル（メタ）アクリレートとしては、たとえば、ベンジル（メタ）アクリレートなどの化合物が挙げられる。
【００３８】
芳香族ビニルモノマーとしては、たとえば、スチレン、ビニルトルエン、α−メチルスチレンなどの化合物が挙げられる。その他、酢酸ビニルなどもモノマーとして用いることができる。
【００３９】
主剤であるアクリル樹脂は、上記（ａ１）〜（ａ３）を含む第１モノマー成分を溶剤中で重合させることにより得られる。重合反応の反応場である溶剤としては、アクリル樹脂の重合反応に用いられる公知の溶剤を用いることができる。溶剤としては、たとえば、メタノール、エタノール、イソプロピルアルコール、ｎ−ブタノールなどのアルコール、メチルセロソルブ、エチルセロソルブ、ブチルセロソルブ、ブチルセロソルブアセテートなどのセロソルブ、トルエン、キシレンなどの芳香族系溶剤、酢酸エチル、酢酸ｎ−ブチルなどのエステル、メチルエチルケトン、メチルイソブチルケトンなどのケトンなどが挙げられる。また、Ｎ−メチルピロリドン、Ｎ,Ｎ−ジメチルホルムアミド、ジメチルスルホキシド、Ｎ，Ｎ−ジメチルアセトアミド、スルホランなどの非プロトン性極性溶剤を用いることもできる。これらの中でもブチルセロソルブ（ＢＣ）、イソプロピルセロソルブ（ＩＰＣ）、ブチルカルビトール（ＢＣＴ）が好ましい。溶剤は１種を単独で使用でき、または２種以上を併用できる。
【００４０】
第１モノマー成分の重合反応のために重合開始剤を用いることができる。重合開始剤としては公知のものを使用でき、たとえば、アゾ化合物、パーオキサイド化合物、ジスルフィド化合物、スルフィド化合物、スルフィン化合物、ニトロソ化合物などが挙げられる。これらの中でも、アゾ化合物、パーオキサイド化合物が好ましい。アゾ化合物の具体例としては、たとえば、２，２−アゾビスイソブチロニトリル、２，２−アゾビス（２−メチルブチロニトリル）、２，２−アゾビス（２，４−ジメチルバレロニトリル）など、パーオキサイド化合物としては過酸化ベンゾイルなどが挙げられる。これらの重合開始剤は１種を単独で使用できまたは２種以上を併用できる。重合開始剤の使用量は特に制限されず、モノマーの種類、重合開始剤自体の種類、使用量などに応じて適宜選択すればよいが、好ましくはモノマーの合計量１００重量部に対して０．０１〜３重量部である。重合開始剤は、重合反応の進行状況に応じ、時間の間隔を空けて数回程度に分割して重合反応系に添加してもよい。重合反応は、好ましくは溶剤の還流温度下に行われ、３〜２０時間程度、好ましくは３〜８時間程度で終了する。
【００４１】
このように重合反応によって得られるアクリル樹脂の重量平均分子量は２０，０００〜１００，０００であり、好ましくは３０，０００〜７０，０００である。重量平均分子量が２０，０００未満では、塗料組成物における分散性が低下し、１００，０００を超えると、得られる塗膜の平滑性が低下する。
【００４２】
アクリル樹脂の重量平均分子量Ｍｗはゲルパーミエーション（ＧＰＣ）法で測定できる。たとえば、次のようにして測定した。ＧＰＣ装置（商品名：ＨＬＣ−８２２０ＧＰＣ、東ソー株式会社製）において、温度４０℃に設定したカラムを用い、試料溶液１００ｍｌを注入して測定した。試料溶液としては、アクリル樹脂（乾燥品）の０．２５％テトラヒドロフラン溶液を一晩放置して溶解したものを用いた。分子量校正曲線は標準ポリスチレン（単分散ポリスチレン）を用いて作成した。
【００４３】
上記のように重合によって得られた主剤であるアクリル樹脂のガラス転移点は、３〜１５℃である。ガラス転移点が３℃未満であると、形成される被膜が柔らかすぎるためにダレが生じてたとえば基材の角部分では十分な被膜厚みが得られない。ガラス転移点が１５℃を越えると、形成される被膜が硬過ぎるために密着性が悪く、無機微粒子の沈降も生じる。
【００４４】
本発明の電着塗料組成物におけるアクリル樹脂の含有量は、３０〜７０質量％であり、好ましくは５０〜６０質量％である。含有量が３０質量％未満では水分散性が悪くなり、７０質量％を越えると相対的に硬化剤成分が不足する。
【００４５】
（Ｂ）無機微粒子
無機微粒子は塗料中に分散される微粒子であり、体積平均粒子径が０．１〜５０μｍの球状または同程度の大きさの鱗片状、繊維状の粉粒体である。無機微粒子としては、公知のものを用いることができ、たとえば、
（ｂ１）α−Ａｌ２Ｏ３，γ−Ａｌ２Ｏ３，ＴｉＯ２，ＺｒＯ２，ＴｈＯ２，ＣｅＯ２，ＵＯ２，ＢｅＯ２，ＭｇＯ，ＣａＯ，Ｃｒ２Ｏ３，Ｅｕ２Ｏ３，Ｆｅ２Ｏ３，ＣｏＯ，Ｃｏ２Ｏ３，Ｃｏ３Ｏ４，ＳｉＯ２、ＢｉＯＣｌ４などの金属酸化物微粒子、
（ｂ２）ＳｉＣ，ＷＣ，ＴｉＣ，ＺｒＣ，ＶＣ，Ｃｒ３Ｃ２，Ｂ４Ｃ，ＨｆＣ，ＴａＣなど炭化物微粒子、
（ｂ３）α−ＢＮ，β−ＢＮ，Ｓｉ３Ｎ４，ＡｌＮなどの窒化物微粒子、
（ｂ４）ＣｒＢ２，ＺｒＢ２，ＴｉＢ２，ＶＢ２などのホウ化物微粒子、
（ｂ５）ＣｒＳｉ２，ＭｏＳｉ２，ＷＳｉ２などのケイ化物微粒子、
（ｂ６）ＭｏＳ２，ＷＳ２，ＮｉＳなどの硫化物微粒子、
（ｂ７）ＢａＳＯ４，ＳｒＳＯ４などの硫酸塩微粒子、
（ｂ８）Ｃｒ，Ｎｉ，Ｃｏ，Ｍｏ，Ｗ，Ｔｉ，Ｖ，Ｎｂ，Ｔａなどの金属微粒子、
（ｂ９）その他、グラファイト、ダイヤモンド、シリカファイバー、カオリン、雲母、ガラス、金属（Ｃａ，Ｓｒ，Ｂａ，Ｍｇ，Ｎｉ）のチタン酸塩、同金属のジルコン酸塩、同金属のケイ酸塩、無機顔料、カーボンブラックなどを用いることができる。これらの中でＳｉＯ２が好ましく、より好ましくはヒュームドシリカである。
【００４６】
本発明の電着塗料組成物における無機微粒子の含有量は、５〜２０質量％であり、好ましくは１０〜１５質量％である。含有量が５質量％未満では充分な耐摩耗性が得られず、２０質量％を越えると塗料組成物への分散が難しくなる。
【００４７】
（Ｃ）水溶性有機溶剤
後述の分散剤を用いて無機微粒子を水溶性有機溶剤中に分散させる。水溶性有機溶剤としては、公知のものを用いることができ、たとえば、ブチルセロソルブ、ブチルカルビトール、プロピレングリコールなどが挙げられる。水溶性有機溶剤は１種を単独で使用でき、または２種以上を併用できる。
【００４８】
（Ｄ）分散剤
分散剤は、（ｄ１）アミノ基を含有する（メタ）アクリレート、（ｄ２）炭素数が１〜３のヒドロキシアルキル基を含有する（メタ）アクリレートおよび（ｄ３）その他のモノマーを含む第２モノマー成分を重合して得られる。
【００４９】
（ｄ１）アミノ基を含有する（メタ）アクリレート
アミノ基を含有する（メタ）アクリレートとしては、第１モノマー成分と同様に公知のものを使用することができ、たとえば、ジメチルアミノエチル（メタ）アクリレート、ジエチルアミノエチル（メタ）アクリレートなどの分子内にアミノ基を有する化合物が挙げられる。第１モノマー成分で用いる化合物と同一であっても異なっていてもよいが、ジメチルアミノエチル（メタ）アクリレートが好ましい。アミノ基を含有する（メタ）アクリレートは１種を単独で使用でき、または２種以上を併用できる。
【００５０】
（ｄ２）炭素数が１〜３のヒドロキシアルキル基を含有する（メタ）アクリレート
炭素数が１〜３のヒドロキシアルキル基を含有する（メタ）アクリレートとしては、公知のものを使用することができ、たとえば、２−ヒドロキシエチル（メタ）アクリレート、２−ヒドロキシプロピル（メタ）アクリレート、２−ヒドロキシ−３−フェノキシプロピル（メタ）アクリレート、３−ヒドロキシプロピル（メタ）アクリレートなどの化合物が挙げられる。これらの中でも２−ヒドロキシエチル（メタ）アクリレートが好ましい。炭素数が１〜３のヒドロキシアルキル基を含有する（メタ）アクリレートは１種を単独で使用でき、または２種以上を併用できる。
【００５１】
（ｄ３）その他のモノマー
その他のモノマーとしては、アルキル基を含有する（メタ）アクリレート、シクロアルキル（メタ）アクリレート、アラルキル（メタ）アクリレート、芳香族ビニルモノマーなど公知のモノマーを用いることができる。なお、分散剤の合成に当たっては、モノマーとして、炭素数が４以上のヒドロキシアルキル基を含有する（メタ）アクリレートを用いないことが好ましい。すなわち、第２モノマー成分には、炭素数が４以上のヒドロキシアルキル基を含有する（メタ）アクリレートを含まないことが好ましい。
【００５２】
アルキル基を含有する（メタ）アクリレートとしては、たとえば、メチル（メタ）アクリレート、エチル（メタ）アクリレート、プロピル（メタ）アクリレート、ｎ−ブチル（メタ）アクリレート、イソブチル（メタ）アクリレート、ヘキシル（メタ）アクリレート、２−エチルヘキシル（メタ）アクリレート、ラウリル（メタ）アクリレート、ベヘニル（メタ）アクリレートなどの炭素数１〜３０のアルキル基を有する化合物が挙げられる。
【００５３】
シクロアルキル（メタ）アクリレートとしては、たとえば、シクロペンチル（メタ）アクリレート、シクロヘキシル（メタ）アクリレートなどの化合物が挙げられる。
【００５４】
アラルキル（メタ）アクリレートとしては、たとえば、ベンジル（メタ）アクリレートなどの化合物が挙げられる。
【００５５】
芳香族ビニルモノマーとしては、たとえば、スチレン、ビニルトルエン、α−メチルスチレンなどの化合物が挙げられる。その他、酢酸ビニルなどもモノマーとして用いることができる。
【００５６】
分散剤は、上記（ｄ１）〜（ｄ３）を含む第２モノマー成分を溶剤中で重合させることにより得られるアクリル樹脂である。重合反応の反応場である溶剤としては、アクリル樹脂の重合反応に用いられる公知の溶剤を用いることができる。溶剤としては、たとえば、メタノール、エタノール、イソプロピルアルコール、ｎ−ブタノールなどのアルコール、メチルセロソルブ、エチルセロソルブ、ブチルセロソルブ、ブチルセロソルブアセテートなどのセロソルブ、トルエン、キシレンなどの芳香族系溶剤、酢酸エチル、酢酸ｎ−ブチルなどのエステル、メチルエチルケトン、メチルイソブチルケトンなどのケトンなどが挙げられる。また、Ｎ−メチルピロリドン、Ｎ,Ｎ−ジメチルホルムアミド、ジメチルスルホキシド、Ｎ，Ｎ−ジメチルアセトアミド、スルホランなどの非プロトン性極性溶剤を用いることもできる。これらの中でもブチルセロソルブが好ましい。溶剤は１種を単独で使用でき、または２種以上を併用できる。
【００５７】
第２モノマー成分の重合反応のために重合開始剤を用いることができる。重合開始剤としては公知のものを使用でき、たとえば、アゾ化合物、パーオキサイド化合物、ジスルフィド化合物、スルフィド化合物、スルフィン化合物、ニトロソ化合物などが挙げられる。これらの中でも、アゾ化合物、パーオキサイド化合物が好ましい。アゾ化合物の具体例としては、たとえば、２，２−アゾビスイソブチロニトリル、２，２−アゾビス（２−メチルブチロニトリル）、２，２−アゾビス（２，４−ジメチルバレロニトリル）など、パーオキサイド化合物としては過酸化ベンゾイルなどが挙げられる。これらの重合開始剤は１種を単独で使用できまたは２種以上を併用できる。重合開始剤の使用量は特に制限されず、モノマーの種類、重合開始剤自体の種類、使用量などに応じて適宜選択すればよいが、好ましくはモノマーの合計量１００重量部に対して０．０１〜３重量部である。重合開始剤は、重合反応の進行状況に応じ、時間の間隔を空けて数回程度に分割して重合反応系に添加してもよい。重合反応は、好ましくは溶剤の還流温度下に行われ、３〜２０時間程度、好ましくは３〜８時間程度で終了する。
【００５８】
このように重合反応によって得られる分散剤のアクリル樹脂の重量平均分子量は２０，０００〜８０，０００であり、好ましくは３０，０００〜５０，０００である。重量平均分子量が２０，０００未満では、塗料組成物における分散性が低下し、８０，０００を超えると、後述のビーズミルを用いて作製するミルベースの粘度が上昇して作業性が低下し、電着塗装後の硬化時に塗膜のフロー性が低下して平滑性が劣化する。なお、アクリル樹脂の重量平均分子量Ｍｗは主剤のアクリル樹脂と同様にゲルパーミエーション（ＧＰＣ）法で測定できる。
【００５９】
上記のように重合によって得られた分散剤であるアクリル樹脂のガラス転移点は、０〜５０℃である。ガラス転移点が０℃未満では均一電着性が劣り、５０℃を越えるとガスピン等、外観に影響が出てしまう。
【００６０】
本発明の電着塗料組成物における分散剤の含有量は、１０〜５０質量％であり、好ましくは２５〜３５質量％である。含有量が１０質量％未満では分散性に劣り、５０質量％を越えると添加過剰となり、それ以上添加しても特性は向上しない。
【００６１】
第２モノマー成分全体に対するジメチルアミノエチルメタクリレートの含有量は、１〜１０質量％であることが好ましい。１０質量％を越えると、電着塗装時のガス発生により被膜にピンホールが生じる場合がある。ジメチルアミノエチルメタクリレートの含有量を上記の範囲内とすることで、ガスの発生を抑え被膜の外観を向上させることができる。
【００６２】
また、第２モノマー成分全体に対する２−ヒドロキシエチルメタクリレートおよび２−ヒドロキシエチルアクリレートの含有量の和は、４０〜６０質量％であることが好ましい。４０質量％未満では、無機微粒子の分散性の低下が見られ、被膜に曇りが発生する場合がある。第２モノマー成分全体に対する２−ヒドロキシエチルメタクリレートおよび２−ヒドロキシエチルアクリレートの含有量の和を上記の範囲内とすることで、無機微粒子の分散性をさらに向上させ、被膜の曇りの発生を抑えた、より透明度の高い被膜を形成することができる。
【００６３】
（Ｅ）他の添加物
本発明の電着塗料組成物は、上記の（Ａ）〜（Ｄ）の他にさらに、以下のような添加物を含んでいてもよい。
【００６４】
（ｅ１）光硬化剤
本発明の電着塗料組成物は、さらに光硬化剤を含んでいてもよい。光硬化剤を含むことにより、光照射（特に紫外線照射）による重合反応を促進する。光硬化剤としては、公知のものを用いることができ、たとえば、ポリエステルアクリレート、ウレタンアクリレート、エポキシアクリレートなどが挙げられる。これらの中でもポリエステルアクリレートが好ましい。光硬化剤は１種を単独で使用でき、または２種以上を併用できる。
【００６５】
（ｅ２）光重合開始剤
本発明の電着塗料組成物は、さらに光重合開始剤を含んでいてもよい。光重合開始剤を含むことによって、電着塗膜を光硬化させる際に、硬化が円滑に進行し、硬化した電着塗膜の機械的強度の向上などがもたらされる。
【００６６】
光重合開始剤としては公知のものを用いることができ、たとえば、ベンゾイン、ベンゾインメチルエーテル、ベンゾインエチルエーテル、ベンゾインプロピルエーテルなどのベンゾイン類、アセトフェノン、２，２−ジメトキシ−２−フェニルアセトフェノン、２，２−ジエトキシ−２−フェニルアセトフェノン、１，１−ジクロロアセトフェノンなどのアセトフェノン類、２−メチル１−［４−（メチルチオ）フェニル］−２−モルホリノプロパノン−１，２−ベンジル−２−ジメチルアミノ−１−（４−モルフォリノフェニル）−ブタノン−１、Ｎ，Ｎ−ジメチルアミノアセトフェノンなどのアミノアセトフェノン類、２−メチルアントラキノン、２−エチルアントラキノン、２−ターシャリ−ブチルアントラキノン、１−クロロアントラキノンなどのアントラキノン類、２，４−ジメチルチオキサントン、２，４−ジエチルチオキサントン、２−クロロチオキサントン、２，４−ジイソプロピルチオキサントンなどのチオキサントン類、アセトフェノンジメチルケタール、ベンジルジメチルケタールなどのケタール類、ベンゾフェノン、４，４’−ビスジエチルアミノベンゾフェノンなどのベンゾフェノン類、２，４，６−トリメチルベンゾイルジフェニルホスフィンオキサイド、芳香族のヨードニウム塩、スルホニウム塩およびジアゾニウム塩、ポリシラン化合物、１−ヒドロキシ−シクロヘキシル−フェニルケトン、２−ヒドロキシ−２−メチル−１−フェニル−プロパン−１−オン、１−（４−イソプロピルフェニル）−２−ヒドロキシ−２−メチル−プロパン−１−オン、２−ヒドロキシ−２−メチル−１−フェニル−プロパン−１−オン、１−［４−（２−ヒドロキシエトキシ）フェニル］−２−ヒドロキシ−２−メチル−プロパン−１−オンなどのα−アルキルフェノン類などが挙げられる。これらの中でも、２−ヒドロキシ−２−メチル−１−フェニル−プロパン−１−オンが好ましい。光重合開始剤は１種を単独で使用できまたは２種以上を併用できる。
【００６７】
本発明の電着塗料組成物における光重合開始剤の含有量は、０．５〜３．０質量％であり、好ましくは１．０〜１．５質量％である。含有量が０．５質量％未満では光硬化性が低下するおそれであり、３．０質量％を越えると添加過剰となり、それ以上添加しても特性は向上しない。
【００６８】
（ｅ３）着色剤
本発明の電着塗料組成物は、さらに着色剤を含んでいてもよい。着色剤としては、たとえば、無機顔料、有機顔料などがある。無機顔料の具体例としては、たとえば、チタンホワイト（酸化チタン）、カーボンブラック、ベンガラなどの着色顔料、カオリン、タルク、ケイ酸アルミニウム、炭酸カルシウム、マイカ、クレー、シリカなどの体質顔料、リン酸亜鉛、リン酸鉄、リン酸アルミニウム、リン酸カルシウム、亜リン酸亜鉛、シアン化亜鉛、酸化亜鉛、トリポリリン酸アルミニウム、モリブデン酸亜鉛、モリブデン酸アルミニウム、モリブデン酸カルシウム、リンモリブデン酸アルミニウム、リンモリブデン酸アルミニウム亜鉛などの防錆顔料などが挙げられる。有機顔料の具体例としては、たとえば、フタロシアニンブルー、フタロシアニングリーン、モノアゾイエロー、ジスアゾイエロー、ベンズイミダゾロンエロー、キナクリドンレッド、モノアゾレッド、ボリアゾレッド、またはベリレンレッドなどが挙げられる。顔料は１種を単独で使用できまたは２種以上を使用できる。
【００６９】
本発明の電着塗料組成物における着色剤の含有量は、０．１〜１０質量％であり、好ましくは０．５〜３質量％である。
【００７０】
さらに本発明の電着塗料組成物は、たとえば、顔料分散剤、界面活性剤、酸化防止剤、紫外線吸収剤などの一般的な電着塗料用添加剤の適量を含んでいてもよい。
【００７１】
（Ｆ）電着塗料組成物
本発明の電着塗料組成物は、主剤であるアクリル樹脂と、無機微粒子と、水溶性有機溶剤と、分散剤と、必要に応じて他の添加物とを上記の含有量となるように、公知の方法で混合して得ることができる。無機微粒子と、水溶性有機溶剤と、分散剤とを混合し、分散剤を用いて無機微粒子を水溶性有機溶剤中に予め分散させ、その後主剤であるアクリル樹脂や他の添加物とさらに混合するのが好ましい。
【００７２】
無機微粒子と、水溶性有機溶剤と、分散剤との混合は、たとえば、連続式またはバッチ式のビーズミルを用いることが好ましい。ビーズミルを用いて得られる無機微粒子分散混合物と、主剤であるアクリル樹脂や他の添加物との混合は、公知の混合方法で行うことができる。
【００７３】
＜水性電着塗料＞
本発明の水性電着塗料は、中和剤を含有する水性媒体中に本発明の電着塗料組成物を分散させることによって製造できる。すなわち、本発明の水性電着塗料は、本発明の電着塗料組成物と中和剤とを含み、残部が水性媒体である組成物である。水性媒体は、たとえば、純水、超純水、イオン交換水などの水を用いることができる。
【００７４】
本発明の電着塗料組成物は、カチオン性であるので中和剤としては、公知の酸を用いることができる。酸としては、たとえば、酢酸、蟻酸、プロピオン酸、乳酸などの有機酸、硫酸、リン酸などの無機酸が挙げられる。中和剤は１種を単独で使用でき、または２種以上を併用できる。
【００７５】
水性電着塗料における電着塗料組成物の含有量は、固形分として、水性電着塗料の５〜２０質量％、好ましくは８〜１５質量％である。５質量％未満または２０質量％を超えると、汲み出しによる塗料の損失が多くなる。また、中和剤の含有量は特に制限されず、主剤であるアクリル樹脂の種類および含有量ならびに分散剤であるアクリル樹脂の種類および含有量に応じて広い範囲から適宜選択できるけれども、好ましくは本発明の水性電着塗料全量の３〜１０質量％、さらに好ましくは４〜６質量％である。３質量％未満では、浴が不安定であり、１０質量％を超えると、添加過剰となり、それ以上添加しても特性は向上しない。なお、中和剤は主剤であるアクリル樹脂および分散剤との中和反応によって消失するけれども、反応前における、水性媒体への添加量を含有量とする。
【００７６】
また、（Ｅ）他の添加物は、中和剤と同様に水性媒体に含有させてもよい。水性媒体に含有させる場合は、電着塗料組成物は、（Ｅ）他の添加物を含有していなくてもよく、一部を電着塗料組成物が含み、残部を水性媒体が含んでいてもよい。
【００７７】
本発明の水性電着塗料は、たとえば、各成分の所定量または適量を混合し、さらに水性媒体を加えて混合し、全量を調整することによって製造できる。本発明の水性電着塗料における好ましい実施形態は、主剤であるアクリル樹脂を４〜６質量％、ＵＶ硬化性樹脂を４〜６質量％、無機微粒子を０．５〜１．５質量％、水溶性有機溶剤を５〜１０質量％、分散剤を０．５〜２．０質量％、中和剤を０．１５〜０．３０質量％含み、残部が水である。
【００７８】
＜電着塗装＞
本発明の水性電着塗料は、電着塗装によって、めっき素材に各種めっきを施した物品、ダイカストなどの表面に電着塗膜を形成するのに好適に使用できる。めっき素材としては、この分野で常用されるものをいずれも使用でき、たとえば、純鉄、炭素鋼、高抗張力鋼（低合金鋼、マルエージング鋼）、磁性鋼、非磁性鋼、高マンガン鋼、ステンレス鋼（マルテンサイト系ステンレス、フェライト系ステンレス、オーステナイト系ステンレス、オーステナイト・フェライト系ステンレス、析出硬化型ステンレスなど）、超合金鋼などの鉄系金属、銅および銅合金（無酸素銅、りん青銅、タフピッチ銅、アルミ青銅、ベリリウム銅、高力黄銅、丹銅、洋白、黄銅、快削黄銅、ネバール黄銅など）、鉄・ニッケル合金、ニッケル・クロム合金、ニッケル、クロム、アルミニウムおよびアルミニウム合金、マグネシウムおよびマグネシウム合金、チタン、ジルコニウム、ハフニウムおよびこれらの合金、モリブデン、タングステンおよびこれらの合金、ニオブ、タンタルおよびこれらの合金、合成樹脂類（繊維強化プラスチック（ＦＲＰ）、繊維強化金属（ＦＲＭ）、エンジニアリングプラスチックなど）、セラミックス類（アルミナ、ジルコア、ガラス、ソーダガラス、石英ガラス、硼ケイ酸ガラスなど）などが挙げられる。
【００７９】
めっき素材表面に施されるめっきの種類は特に制限されず、この分野で常用されるめっきをいずれも採用できる。たとえば、銅−ニッケル−クロムめっき、ニッケル−ボロン−タングステンめっき、ニッケル−ボロンめっき、黄銅めっき、ブロンズめっきなどの各種合金めっき、金めっき、銀めっき、銅めっき、錫めっき、ロジウムめっき、パラジウムめっき、白金めっき、カドミウムめっき、ニッケルめっき、クロムめっき、黒色クロムめっき、亜鉛めっき、黒色ニッケルめっき、黒色ロジウムめっき、亜鉛めっき、工業用（硬質）クロムめっきなどが挙げられる。また、ダイカストとしては、亜鉛ダイカスト、アルミニウムダイカスト、マグネシウムダイカスト、焼結合金ダイカストなどが挙げられる。
【００８０】
本発明の水性電着塗料を用いる電着塗装は、本発明の水性電着塗料を用いる以外は、従来の電着塗装と同様にして実施できる。たとえば、被処理品に必要に応じて脱脂処理、酸洗処理などを施した後、本発明の水性電着塗料を満たした浴に被処理品を浸漬し、通電を行うことによって、被処理品表面に未硬化の電着塗膜が形成される。この未硬化の電着塗膜が形成された被処理品に紫外線を照射することによって、硬貨反応が開始され、被処理品表面に電着塗膜が形成される。
【００８１】
脱脂処理は、たとえば、被処理品の表面にアルカリ水溶液を供給することにより行われる。アルカリ水溶液の供給は、たとえば、被処理品にアルカリ水溶液を噴霧するかまたは被処理品をアルカリ水溶液に浸漬させることにより行われる。アルカリとしては金属の脱脂に常用されるものを使用でき、たとえば、リン酸ナトリウム、リン酸カリウムなどのアルカリ金属のリン酸塩などが挙げられる。アルカリ水溶液中のアルカリ濃度は、たとえば、処理する金属の種類、被処理金属の汚れの度合いなどに応じて適宜決定される。さらにアルカリ水溶液には、陰イオン性界面活性剤、非イオン性界面活性剤などの界面活性剤の適量が含まれていてもよい。脱脂は、２０〜５０℃程度の温度下（アルカリ水溶液の液温）に行われ、１〜５分間程度で終了する。
【００８２】
脱脂後、被処理品は水洗され、次の酸洗工程に供される。その他、酸性浴に浸漬する脱脂、気泡性浸漬脱脂、電解脱脂などを適宜組み合わせて実施することもできる。酸洗処理は、たとえば、被処理品の表面に酸水溶液を供給することにより行われる。酸水溶液の供給は、脱脂処理におけるアルカリ水溶液の供給と同様に、被処理品への酸水溶液の噴霧、被処理品の酸水溶液への浸漬などにより行われる。酸としては金属の酸洗に常用されるものを使用でき、たとえば、硫酸、硝酸、リン酸などが挙げられる。酸水溶液中の酸濃度は、たとえば、被処理金属の種類などに応じて適宜決定される。酸洗処理は、２０〜３０℃程度の温度下（酸水溶液の液温）に行われ、１５〜６０間秒程度で終了する。脱脂処理および酸洗処理のほかに、スケール除去処理、下地処理、防錆処理などを施してもよい。これらの処理の後、被処理品を７０〜１２０℃程度の温度下に乾燥させて次の電着塗装に供する。
【００８３】
電着塗装は、公知の方法に従い、たとえば、本発明の水性電着塗料組成物を満たした通電槽中に被処理品を完全にまたは部分的に浸漬して陽極または陰極とし、通電することにより実施される。電着塗装条件も特に制限されず、被処理品である金属の種類、電着塗装用塗料の種類、通電槽の大きさおよび形状、得られる塗装被処理物の用途などの各種条件に応じて広い範囲から適宜選択できるけれども、通常は、浴温度（電着塗料温度）１０〜５０℃程度、印加電圧１０〜４５０Ｖ程度、電圧印加時間１〜１０分程度、水性電着塗料組成物の液温１０〜４５℃とすればよい。電着塗装が施された被処理品は、通電槽から取り出され、紫外線を照射される。紫外線照射の前に水洗および乾燥を行ってもよい。紫外線の照射量は特に制限されず、塗膜形成成分の種類に応じて広い範囲から適宜選択できるけれども、好ましくは２００〜５０００ｍＪ／ｃｍ２である。照射量は、照射強度（ｍＪ／ｃｍ２・ｓ）と照射時間（ｓ）との積であるから、照射強度と照射時間とを適宜選択することによって、所望の照射量を選択できる。紫外線源としては、たとえば、高圧水銀灯、ケミカルランプ、メタルハライドランプなどの一般的な紫外線源を使用できる。このようにして、被処理品の表面に硬化した電着塗膜が形成される。
【００８４】
＜実施例＞
・主剤の合成例
（主剤Ａ１−１）
攪拌機、冷却器、温度計および滴下管を備える反応器にイソプロピルセルソルブ（ＩＰＣ）を８５．５ｇ、ブチルカルビトール（ＢＣＴ）を６０．０ｇ、ブチルセロソルブ（ＢＣ）を４２．０ｇ入れ、熱媒体油としてポリエチレングリコール＃４００を用いるオイルバスで加熱し、溶剤を還流状態にして内温８５〜９０℃で反応させた。これと同時に、第１モノマー成分として、ジメチルアミノエチルメタクリレートを２４．０ｇ、４−ヒドロキシブチルアクリレートを１５．０ｇ、２−ヒドロキシエチルアクリレートを５１．０ｇ、２−エチルヘキシルアクリレートを５４．０ｇ、シクロヘキシルメタクリレートを７５．０ｇ、スチレンを８１．０ｇと、重合開始剤としてアゾビスメチルブチロニトリルを４．５ｇとを混合攪拌し、重合開始剤が均一に溶解したことを確認した後、この混合液を反応器内に３時間かけて滴下した。滴下終了後、６．０ｇのブチルカルビトールで滴下管の残存モノマーを洗い流し、滴下終了３０分後に、重合開始剤を０．３ｇ秤量して反応器に投入し、以後、３０分おきに重合開始剤を０．３ｇずつ合計３回投入した。３回目の投入終了後３時間還流し、反応を終了した。反応器を冷却し４０℃以下になった時点で反応物を取り出し主剤Ａ１−１を得た。
【００８５】
（主剤Ａ１−２）
攪拌機、冷却器、温度計および滴下管を備える反応器にイソプロピルセルソルブ（ＩＰＣ）を８５．５ｇ、ブチルカルビトール（ＢＣＴ）を６０．０ｇ、ブチルセロソルブ（ＢＣ）を４２．０ｇ入れ、熱媒体油としてポリエチレングリコール＃４００を用いるオイルバスで加熱し、溶剤を還流状態にして内温８５〜９０℃で反応させた。これと同時に、第１モノマー成分として、ジメチルアミノエチルメタクリレートを２４．０ｇ、４−ヒドロキシブチルアクリレートを３３．０ｇ、２−ヒドロキシエチルアクリレートを３３．０ｇ、２−エチルヘキシルアクリレートを５４．０ｇ、シクロヘキシルメタクリレートを７５．０ｇ、スチレンを８１．０ｇと、重合開始剤としてアゾビスメチルブチロニトリルを４．５ｇとを混合攪拌し、重合開始剤が均一に溶解したことを確認した後、この混合液を反応器内に３時間かけて滴下した。滴下終了後、６．０ｇのブチルカルビトールで滴下管の残存モノマーを洗い流し、滴下終了３０分後に、重合開始剤を０．３ｇ秤量して反応器に投入し、以後、３０分おきに重合開始剤を０．３ｇずつ合計３回投入した。３回目の投入終了後３時間還流し、反応を終了した。反応器を冷却し４０℃以下になった時点で反応物を取り出し主剤Ａ１−２を得た。
【００８６】
（主剤Ａ２−１）
攪拌機、冷却器、温度計および滴下管を備える反応器にイソプロピルセルソルブ（ＩＰＣ）を８５．５ｇ、ブチルカルビトール（ＢＣＴ）を６０．０ｇ、ブチルセロソルブ（ＢＣ）を４２．０ｇ入れ、熱媒体油としてポリエチレングリコール＃４００を用いるオイルバスで加熱し、溶剤を還流状態にして内温８５〜９０℃で反応させた。これと同時に、第１モノマー成分として、ジメチルアミノエチルメタクリレートを３０．０ｇ、４−ヒドロキシブチルアクリレートを４５．０ｇ、２−ヒドロキシ−３−フェノキシプロピルアクリレートを３０．０ｇ、２−エチルヘキシルアクリレートを４５．０ｇ、メチルメタクリレートを１０５．０ｇ、スチレンを４５．０ｇと、重合開始剤としてアゾビスメチルブチロニトリルを４．５ｇとを混合攪拌し、重合開始剤が均一に溶解したことを確認した後、この混合液を反応器内に３時間かけて滴下した。滴下終了後、６．０ｇのブチルカルビトールで滴下管の残存モノマーを洗い流し、滴下終了３０分後に、重合開始剤を０．３ｇ秤量して反応器に投入し、以後、３０分おきに重合開始剤を０．３ｇずつ合計３回投入した。３回目の投入終了後３時間還流し、反応を終了した。反応器を冷却し４０℃以下になった時点で反応物を取り出し主剤Ａ２−１を得た。
【００８７】
（主剤Ａ２−２）
攪拌機、冷却器、温度計および滴下管を備える反応器にイソプロピルセルソルブ（ＩＰＣ）を８５．５ｇ、ブチルカルビトール（ＢＣＴ）を６０．０ｇ、ブチルセロソルブ（ＢＣ）を４２．０ｇ入れ、熱媒体油としてポリエチレングリコール＃４００を用いるオイルバスで加熱し溶剤を還流状態にして内温８５〜９０℃で反応させた。これと同時に、第１モノマー成分として、ジメチルアミノエチルメタクリレートを３０．０ｇ、４−ヒドロキシブチルアクリレートを４５．０ｇ、２−ヒドロキシ−３−フェノキシプロピルアクリレートを３０．０ｇ、２−エチルヘキシルアクリレートを６０．０ｇ、メチルメタクリレートを１０５．０ｇ、スチレンを３０．０ｇと、重合開始剤としてアゾビスメチルブチロニトリルを４．５ｇとを混合攪拌し、重合開始剤が均一に溶解したことを確認した後、この混合液を反応器内に３時間かけて滴下した。滴下終了後、６．０ｇのブチルカルビトールで滴下管の残存モノマーを洗い流し、滴下終了３０分後、重合開始剤を０．３ｇ秤量して反応器に投入し、以後、３０分おきに重合開始剤を０．３ｇずつ合計3回投入した。３回目の投入終了後３時間還流し、反応を終了した。反応器を冷却し４０℃以下になった時点で反応物を取り出し主剤Ａ２−２を得た。
【００８８】
（主剤Ｂ１−１）
攪拌機、冷却器、温度計および滴下管を備える反応器にイソプロピルセルソルブ（ＩＰＣ）を８５．５ｇ、ブチルカルビトール（ＢＣＴ）を６０．０ｇ、ブチルセロソルブ（ＢＣ）を４２．０ｇ入れ、熱媒体油としてポリエチレングリコール＃４００を用いるオイルバスで加熱し、溶剤を還流状態にして内温８５〜９０℃で反応させた。これと同時に、第１モノマー成分として、ジメチルアミノエチルメタクリレートを２４．０ｇ、２−ヒドロキシエチルメタクリレートを６．０ｇ、２−ヒドロキシエチルアクリレートを６０．０ｇ、２−エチルヘキシルアクリレートを５４．０ｇ、シクロヘキシルメタクリレートを７５．０ｇ、スチレンを８１．０ｇと、重合開始剤としてアゾビスメチルブチロニトリルを４．５ｇとを混合攪拌し、重合開始剤が均一に溶解したことを確認した後、この混合液を反応器内に３時間かけて滴下した。滴下終了後、６．０ｇのブチルカルビトールで滴下管の残存モノマーを洗い流し、滴下終了３０分後、重合開始剤を０．３ｇ秤量して反応器に投入し、以後、３０分おきに重合開始剤を０．３ｇずつ合計３回投入した。３回目の投入終了後３時間還流し、反応を終了した。反応器を冷却し４０℃以下になった時点で反応物を取り出し主剤Ｂ１−１を得た。
【００８９】
（主剤Ｂ１−２）
攪拌機、冷却器、温度計および滴下管を備える反応器にイソプロピルセルソルブ（ＩＰＣ）を８５．５ｇ、ブチルカルビトール（ＢＣＴ）を６０．０ｇ、ブチルセロソルブ（ＢＣ）を４２．０ｇ入れ、熱媒体油としてポリエチレングリコール＃４００を用いるオイルバスで加熱し、溶剤を還流状態にして内温８５〜９０℃で反応させた。これと同時に、第１モノマー成分として、ジメチルアミノエチルメタクリレートを２４．０ｇ、４−ヒドロキシブチルアクリレートを６６．０ｇ、２−エチルヘキシルアクリレートを５４．０ｇ、シクロヘキシルメタクリレートを７５．０ｇ、スチレンを８１．０ｇと、重合開始剤としてアゾビスメチルブチロニトリルを４．５ｇとを混合攪拌し、重合開始剤が均一に溶解したことを確認した後、この混合液を反応器内に３時間かけて滴下した。滴下終了後、６．０ｇのブチルカルビトールで滴下管の残存モノマーを洗い流し、滴下終了３０分後、重合開始剤を０．３ｇ秤量して反応器に投入し、以後、３０分おきに重合開始剤を０．３ｇずつ合計３回投入した。３回目の投入終了後３時間還流し、反応を終了した。反応器を冷却し４０℃以下になった時点で反応物を取り出し主剤Ｂ１−２を得た。
【００９０】
（主剤Ｂ２−１）
攪拌機、冷却器、温度計および滴下管を備える反応器にイソプロピルセルソルブ（ＩＰＣ）を８５．５ｇ、ブチルカルビトール（ＢＣＴ）を６０．０ｇ、ブチルセロソルブ（ＢＣ）を４２．０ｇ入れ、熱媒体油としてポリエチレングリコール＃４００を用いるオイルバスで加熱し、溶剤を還流状態にして内温８５〜９０℃で反応させた。これと同時に、第１モノマー成分として、ジメチルアミノエチルメタクリレートを３０．０ｇ、４−ヒドロキシエチルアクリレートを４５．０ｇ、２−ヒドロキシ−３−フェノキシプロピルアクリレートを３０．０ｇ、２−エチルヘキシルアクリレートを４５．０ｇ、メチルメタクリレートを１０５．０ｇ、スチレンを４５．０ｇと、重合開始剤としてアゾビスメチルブチロニトリルを４．５ｇとを混合攪拌し、重合開始剤が均一に溶解したことを確認した後、この混合液を反応器内に３時間かけて滴下した。滴下終了後、６．０ｇのブチルカルビトールで滴下管の残存モノマーを洗い流し、滴下終了３０分後、重合開始剤を０．３ｇ秤量して反応器に投入し、以後、３０分おきに重合開始剤を０．３ｇずつ合計３回投入した。３回目の投入終了後３時間還流し、反応を終了した。反応器を冷却し４０℃以下になった時点で反応物を取り出し主剤Ｂ２−１を得た。
【００９１】
（主剤Ｂ２−２）
攪拌機、冷却器、温度計および滴下管を備える反応器にイソプロピルセルソルブ（ＩＰＣ）を８５．５ｇ、ブチルカルビトールを６０．０ｇ、ブチルセロソルブを４２．０ｇ入れ、熱媒体油としてポリエチレングリコール＃４００を用いるオイルバスで加熱し溶剤を還流状態にして内温８５〜９０℃で反応させた。これと同時に、第１モノマー成分として、ジメチルアミノエチルメタクリレートを３０．０ｇ、２−ヒドロキシエチルアクリレートを４５．０ｇ、２−ヒドロキシ−３−フェノキシプロピルアクリレートを３０．０ｇ、２−エチルヘキシルアクリレートを９９．０ｇ、メチルメタクリレートを６０．０ｇ、スチレンを３６．０ｇと、重合開始剤としてアゾビスメチルブチロニトリルを４．５ｇとを混合攪拌し、重合開始剤が均一に溶解したことを確認した後、この混合液を反応器内に３時間かけて滴下した。滴下終了後、６．０ｇのブチルカルビトールで滴下管の残存モノマーを洗い流し、滴下終了３０分後、重合開始剤を０．３ｇ秤量して反応器に投入し、以後、３０分おきに重合開始剤を０．３ｇずつ合計３回投入した。３回目の投入終了後３時間還流し、反応を終了した。反応器を冷却し４０℃以下になった時点で反応物を取り出し主剤Ｂ２−２を得た。
【００９２】
・分散剤の合成例
（分散剤Ｃ１）
攪拌機、冷却器、温度計および滴下管を備える反応器にブチルセロソルブを282.0ｇ入れ、熱媒体油としてポリエチレングリコール＃４００を用いるオイルバスで加熱し、溶剤を還流状態にして内温８５〜９０℃で反応させた。これと同時に、第２モノマー成分として、ジメチルアミノエチルメタクリレートを３０．０ｇ、２−ヒドロキシエチルアクリレートを３０．０ｇ、２−ヒドロキシエチルメタクリレートを１２０．０ｇ、
２−エチルヘキシルアクリレートを６０．０ｇ、メチルメタクリレートを３０．０ｇ、スチレンを３０．０ｇと、重合開始剤としてアゾビスメチルブチロニトリルを４．５ｇとを混合攪拌し、重合開始剤が均一に溶解したことを確認した後、この混合液を反応器内に３時間かけて滴下した。滴下終了後、６．０ｇのブチルセロソルブで滴下管の残存モノマーを洗い流し、滴下終了３０分後、重合開始剤を０．３ｇ秤量して反応器に投入し、以後、３０分おきに重合開始剤を０．３ｇずつ合計３回投入した。３回目の投入終了後３時間還流し、反応を終了した。反応器を冷却し４０℃以下になった時点で反応物を取り出し分散剤Ｃ１を得た。
【００９３】
（分散剤Ｄ１）
第２モノマー成分として、２−ヒドロキシエチルメタクリレートを３０．０ｇ、２−エチルヘキシルアクリレートを７５．０ｇ、メチルメタクリレートを７５．０ｇ、スチレンを６０．０ｇ用いること以外は、分散剤Ｃ１と同様にして分散剤Ｄ１を得た。
【００９４】
（分散剤Ｄ２）
第２モノマー成分として、２−ヒドロキシエチルアクリレートを４５．０ｇ、２−ヒドロキシエチルメタクリレートを６０．０ｇ、メチルメタクリレートを６０．０ｇ、スチレンを４５．０ｇ用いること以外は、分散剤Ｃ１と同様にして分散剤Ｄ２を得た。
【００９５】
（分散剤Ｄ３）
第２モノマー成分として、ジメチルアミノエチルメタクリレートを４５．０ｇ、２−ヒドロキシエチルアクリレートを１５．０ｇ、２−ヒドロキシエチルメタクリレートを１３５．０ｇ、スチレンを１５．０ｇ用いること以外は、分散剤Ｃ１と同様にして分散剤Ｄ３を得た。
【００９６】
（分散剤Ｄ４）
第２モノマー成分として、ジメチルアミノエチルメタクリレートを６０．０ｇ、２−ヒドロキシエチルメタクリレートを１５０．０ｇ、メチルメタクリレートを１５．０ｇ、スチレンを１５．０ｇ用い、２−ヒドロキシエチルアクリレートを用いないこと以外は、分散剤Ｃ１と同様にして分散剤Ｄ４を得た。
【００９７】
上記のように合成した主剤および分散剤を用いて、以下のように水性電着塗料を製造した。
【００９８】
水性電着塗料の製造は、ビーズミル（アイメックス社製  横型連続式レディーミルＲＭＨ−０３）に、ヒュームドシリカ（一次粒子平均径約３０ｎｍ、日本アエロジル株式会社製  ＡＥＲＯＳＩＬ  ５０）を１５０．０ｇ、分散剤を２５８．０ｇ、ブチルセロソルブを５９０．０ｇ投入し、直径１ｍｍのジルコニアビーズを用い、周速７ｍ／ｓで６０分間撹拌してミルベースを得た。主剤を８３．３ｇ、中和剤（乳酸）を２．０ｇ、光硬化剤（東亜合成株式会社製  アロニックスＭ７１００）を５０．０ｇ、光重合開始剤（２−ヒドロキシ−２−メチル−１−フェニル−プロパン−１−オン）を１．５ｇ、溶剤を１５．０ｇ（ブチルセロソルブ５．０ｇ、ブチルカルビトール１０．０ｇ）攪拌機に投入し撹拌混合して１Ｌ建浴分の電着ワニスを得た。さらにヒュームドシリカの含有量が１０ｇ／Ｌとなるように、ミルベースを加え、攪拌機で撹拌混合した。次にイオン交換水を少しずつ加え、希釈し水性電着塗料を得た。得られた水性電着塗料１Ｌ中の各成分の配合について表１に示す。
【００９９】
【表１】
0006046227.tif 000002
【０１００】
水性電着塗料を、基材（真鍮板）に対して、電着条件（電圧５０〜１００Ｖ、６０秒間、２５℃）で電着塗装を行い、厚み１２μｍの塗膜を得た。
【０１０１】
・評価方法
（１）密着性
密着性は、碁盤目テープハクリ法（カッターガイド１ｍｍ幅  マス数１００）によって評価し、マス目が１００／１００残りかつ、付着面積が８０％以上のものを○とし、マス目が１００／１００残りかつ、付着面積が５０％以上８０％未満のものを△とし、マス目が９９／１００以下または、１００／１００であっても付着面積が５０％未満のものを×とした。
【０１０２】
（２）耐摩耗性
耐摩耗性は、スチールウールによる往復摩耗試験（荷重１．０ｋｇ  スチールウール：日本スチールウール株式会社製  ボンスター＃００００）によって評価し、下地が見え始める回数が２０００回以上であれば○とし、５００回以上２０００回未満であれば△とし、５００回未満であれば×とした。
【０１０３】
（３）外観
外観は、目視によって評価し、平滑で透明な塗膜であれば○とし、表面に僅かな曇りが見られれば△とし、表面に曇りが見られれば×とした。
【０１０４】
（４）浴安定性
浴安定性は、静置状態でのシリカの沈降の有無によって評価し、静置開始から４８時間後にシリカの沈降が全くないものを○とし、沈降が僅かのものを△とし、沈降が明らかに見られたものを×とした。
【０１０５】
（５）ガラス転移点（Ｔｇ）
主剤のガラス転移点（Ｔｇ［℃］）は、モノマーの既知のホモポリマーＴｇにより計算により求めた。
【０１０６】
主剤および分散剤の組合わせおよび評価結果について、実施例１〜８を表２に示し、比
較例１〜４を表３に示す。
【表２】
0006046227.tif 000003
【０１０７】
【表３】
0006046227.tif 000004
【要約】
【課題】  耐摩耗性および密着性を向上させるとともに、十分な透明性を有する被膜を形成することができる電着塗料組成物および水性電着塗料を提供する。
【解決手段】  本発明の電着塗料組成物は、主剤であるアクリル樹脂と、無機微粒子と、水溶性有機溶剤と、分散剤とを含む。電着塗料組成物の主剤となるアクリル樹脂が、アミノ基を含有する（メタ）アクリレートおよび炭素数が４〜６のヒドロキシアルキル基を含有する（メタ）アクリレートを含む第１モノマー成分が重合して成り、ガラス転移点が３〜１５℃である。また、無機微粒子を分散させるための分散剤が、アミノ基を含有する（メタ）アクリレートおよび炭素数が１〜３のヒドロキシアルキル基を含有する（メタ）アクリレートを含む第２モノマー成分が重合して成るアクリル樹脂である。
【選択図】      なし